(57)【要約】  ポリイミド前駆体溶液組成物を用いてフィラーを溶媒に分散させることにより、フィラーの分散安定性が極めて良好なフィラーを含有する分散溶液を提供する。また、該フィラーを含有する分散溶液中で、テトラカルボン酸二無水物及び／またはその誘導体と、ジアミン化合物とを反応させ、フィラーを含有するポリイミド前駆体溶液組成物を調製し、これを用いて製造したフィラーが分散されたポリイミドを提供する。【特許請求の範囲】
【請求項１】
ポリイミド前駆体溶液組成物を用いてフィラーを溶媒に分散させたことを特徴とするフィラーを含有する分散溶液。
【請求項２】
フィラーの濃度が、フィラーを含有する分散溶液全体の質量に対して１〜７質量％であることを特徴とする請求項１記載のフィラーを含有する分散溶液。
【請求項３】
電子導電性及び／または熱伝導性を有するフィラーの１つ以上をフィラーとして用いる請求項１または２記載のフィラーを含有する分散溶液。
【請求項４】
フィラーを含有する分散溶液中のポリイミド前駆体の濃度が、フィラー濃度に対して５０〜３００質量％であることを特徴とする請求項１〜３記載のフィラーを含有する分散溶液。
【請求項５】
請求項１〜４記載のフィラーを含有する分散溶液に、テトラカルボン酸二無水物及び／またはその誘導体と、ジアミン化合物とを溶解し、重合させて得られるフィラーを含有するポリイミド前駆体溶液組成物。
【請求項６】
請求項５記載のフィラーを含有するポリイミド前駆体溶液組成物を用いて得られるポリイミド。
【請求項７】
フィラーを含有する分散溶液にテトラカルボン酸二無水物及び／またはその誘導体と、ジアミン化合物とを溶解し、重合して得られるフィラーを含有するポリイミド前駆体溶液組成物を用いるポリイミド膜の製造方法において、ポリイミド前駆体溶液組成物を用いてフィラーを溶媒に分散して前記フィラーを含有する分散溶液を得ることを特徴とするポリイミドの製造方法。
【請求項８】
溶媒中、フィラーとポリイミド前駆体溶液組成物とを混合し、フィラーを含有する分散溶液を得る工程と、
前記フィラーを含有する分散溶液と、溶媒と、テトラカルボン酸二無水物及び／またはその誘導体とジアミン化合物とを混合し、テトラカルボン酸二無水物及び／またはその誘導体とジアミン化合物を反応させてフィラーを含有するポリイミド前駆体溶液組成物を得る工程と
を含むことを特徴とする、フィラーが分散されたポリイミドの製造方法。
【発明の詳細な説明】
【技術分野】
【０００１】
本発明は、フィラーを含有する分散溶液の製造方法、フィラーを含有するポリイミド前駆体溶液組成物、及びフィラーを含有するポリイミド前駆体溶液組成物から製造されるポリイミドに関する。このフィラーを含有するポリイミド前駆体溶液組成物は、フィラーの分散安定性が極めて良好であり、この組成物を用いれば、優れた電気的特性及び機械的特性を有するポリイミドを、安定的かつ容易に得ることができる。また、この組成物から得られるポリイミド膜またはポリイミド材料は、例えば、電子写真方式の複写機、プリンタやファクシミリ等の電子写真画像形成装置の定着ベルト、中間転写ベルト、リチウムイオン二次電池の結着剤、被覆剤、及び集電体等に使用することができる。
【背景技術】
【０００２】
一般的に、ポリイミドは、優れた耐熱性や機械的特性を有している。フィルム形状に加工されたポリイミド膜は、フレキシブル絶縁基板や耐熱性テープ基材として、また管状形状に加工されたポリイミドは、加熱物品の搬送用ベルト、電子写真方式の定着ベルト、あるいは中間転写ベルトなどとして好適に用いられている。また、高い電解液耐性よりリチウムイオン二次電池の結着剤、被覆剤、及び集電体等にも好適に用いられている。【０００３】
これらのいずれの用途においても、ポリイミドに導電性あるいは熱伝導性を付与するために、フィラーをポリイミド前駆体溶液組成物に添加している。【０００４】
特許文献１には、両イオン性界面活性剤を分散剤として用いた、カーボンブラックを含有するポリイミド前駆体溶液組成物の分散液が記載されている。この分散液を安定させようとする場合、両イオン性界面活性剤の使用量が多くなり、分散液中に気泡が多く存在することとなる。その結果、この分散液を用いて得られるポリイミドは、成形時に発泡が生じ、物理的特性が劣るという問題点がある。【０００５】
特許文献２には、アミノ化合物を分散剤として用いた、カーボンブラックを含有するポリイミド前駆体溶液組成物の分散液が記載されている。しかし、この分散液はカーボンブラックが沈降、凝集しやすく不安定であり、この分散液を用いて得られるポリイミドは、機械特性、熱伝導率及び抵抗率などの安定性が悪いため、複写機などに用いられるベルトとして問題があり、また、リチウムイオン二次電池の結着剤、被覆剤、及び集電体等として耐久性が劣るという問題点がある。
【先行技術文献】
【特許文献】
【０００６】
【特許文献１】特開２００７−１４６０４２号公報
【特許文献２】特開２００７−３０２７６９号公報
【発明の概要】
【発明が解決しようとする課題】
【０００７】
以上のように、例えば、カーボンブラックのように凝集性及び沈降性が高く、導電性及び熱伝導性を有するフィラーを、ポリイミド前駆体溶液組成物に分散させようとすると、凝集物が多く残存したり、あるいは沈降したりすることなどにより、フィラーの分散安定性が良好なポリイミド前駆体溶液組成物を得るのが困難であった。【０００８】
本発明の目的は、フィラーの分散安定性が極めて良好なフィラーを含有する分散溶液の製造方法、フィラーを含有するポリイミド前駆体溶液組成物、及びフィラーを含有するポリイミド前駆体溶液組成物から製造されるポリイミドを提供することである。
【課題を解決するための手段】
【０００９】
本発明は、以下の事項に関する。【００１０】
１．ポリイミド前駆体溶液組成物を用いてフィラーを溶媒に分散させたことを特徴とするフィラーを含有する分散溶液。【００１１】
２．フィラーの濃度が、フィラーを含有する分散溶液全体の質量に対して１〜７質量％であることを特徴とする項１記載のフィラーを含有する分散溶液。【００１２】
３．電子導電性及び／または熱伝導性を有するフィラーの１つ以上をフィラーとして用いる項１または２記載のフィラーを含有する分散溶液。【００１３】
４．フィラーを含有する分散溶液中のポリイミド前駆体の濃度が、フィラー濃度に対して５０〜３００質量％であることを特徴とする項１〜３記載のフィラーを含有する分散溶液。【００１４】
５．項１〜４記載のフィラーを含有する分散溶液に、テトラカルボン酸二無水物及び／またはその誘導体と、ジアミン化合物とを溶解し、重合させて得られるフィラーを含有するポリイミド前駆体溶液組成物。【００１５】
６．項５記載のフィラーを含有するポリイミド前駆体溶液組成物を用いて得られるポリイミド。【００１６】
７．フィラーを含有する分散溶液にテトラカルボン酸二無水物及び／またはその誘導体と、ジアミン化合物とを溶解し、重合して得られるフィラーを含有するポリイミド前駆体溶液組成物を用いるポリイミド膜の製造方法において、ポリイミド前駆体溶液組成物を用いてフィラーを溶媒に分散して前記フィラーを含有する分散溶液を得ることを特徴とするポリイミドの製造方法。【００１７】
８．溶媒中、フィラーとポリイミド前駆体溶液組成物とを混合し、フィラーを含有する分散溶液を得る工程と、
前記フィラーを含有する分散溶液と、溶媒と、テトラカルボン酸二無水物及び／またはその誘導体とジアミン化合物とを混合し、テトラカルボン酸二無水物及び／またはその誘導体とジアミン化合物を反応させてフィラーを含有するポリイミド前駆体溶液組成物を得る工程と
を含むことを特徴とする、フィラーが分散されたポリイミドの製造方法。
【発明の効果】
【００１８】
本発明のフィラーを含有する分散溶液は、溶媒とフィラーとの親和性を高めるため、ポリイミド前駆体溶液組成物を含有する。この分散溶液は、フィラーにポリイミド前駆体溶液組成物がコーティングされる。このため、上記のように両イオン性界面活性剤やアミノ化合物を分散剤として用いた場合に比べてフィラーの分散性が極めて高く、さらに、分散安定性にも優れるため、長期保管してもフィラーの凝集及び沈降を生じにくい。このように、ポリイミド前駆体溶液組成物中にフィラーが均一に分散されているため、この組成物を用いて製造したポリイミドは、安定した電気特性及び熱伝導性を発現することができる。【００１９】
本発明のフィラーを含有するポリイミド前駆体溶液組成物を用いて製造したポリイミドは、例えば、電子写真方式の複写機、プリンタやファクシミリ等の電子写真画像形成装置の定着ベルト、中間転写ベルト、及びリチウムイオン二次電池の結着剤、被覆剤、集電体等に使用することができる。
【図面の簡単な説明】
【００２０】
【図１】（ａ）微細な炭素繊維を構成する最小構造単位（釣鐘状構造単位）を模式的に示す図である。（ｂ）釣鐘状構造単位が、２〜３０個積み重なった集合体を模式的に示す図である。
【発明を実施するための形態】
【００２１】
本発明のポリイミドは、その製造方法の１つの態様において、
（第１工程）溶媒中、テトラカルボン酸二無水物及び／またはその誘導体と、ジアミン化合物とを反応させて、ポリイミド前駆体溶液組成物を得る工程と、
（第２工程）前記第１工程で得られるポリイミド前駆体組成物と、フィラーと溶媒とを混合して、フィラーを含有する分散液を得る工程と、
（第３工程）前記第２工程で得られるフィラーを含有する分散液と、溶媒と、テトラカルボン酸二無水物及び／またはその誘導体とジアミン化合物とを混合し、テトラカルボン酸二無水物及び／またはその誘導体とジアミン化合物を反応させて、フィラーを含有するポリイミド前駆体溶液組成物を得る工程と
（第４工程）第３工程で得られるフィラーを含有するポリイミド前駆体溶液組成物中の、ポリイミド前駆体をイミド化することにより、フィラーが分散されたポリイミドを得る工程と
を含むことを特徴とする。
【００２２】
＜フィラーを含有する前のポリイミド前駆体溶液組成物＞
上記第１工程では、テトラカルボン酸二無水物及び／またはその誘導体と、ジアミン化合物を溶媒の存在下で反応させ、ポリイミド前駆体溶液組成物が得られる。なお、このポリイミド前駆体溶液組成物は、使用する溶媒を含有する概念である場合もある。
【００２３】
ポリイミド前駆体溶液組成物の調製は、公知の方法や条件を好適に採用することができる。
【００２４】
テトラカルボン酸二無水物の具体例としては、ピロメリット酸二無水物（ＰＭＤＡ）、３，３’，４，４’−ベンゾフェノンテトラカルボン酸二無水物、３，３’，４，４’−ビフェニルテトラカルボン酸二無水物（ｓ−ＢＰＤＡ）、２，３，３’，４’−ビフェニルテトラカルボン酸二無水物（ａ−ＢＰＤＡ）、２，３，６，７−ナフタレンテトラカルボン酸二無水物、１，２，５，６−ナフタレンテトラカルボン酸二無水物、１，４，５，８−ナフタレンテトラカルボン酸二無水物、２，２’−ビス（３，４−ジカルボキシフェニル）プロパン二無水物、ビス（３，４−ジカルボキシフェニル）スルホン二無水物、ベリレン−３，４，９，１０−テトラカルボン酸二無水物、ビス（３，４−ジカルボキシフェニル）エーテル二無水物、エチレンテトラカルボン酸二無水物、エチレングリコール ビスアンヒドロトリメリテート、１，３，３ａ，４，５，９ｂ−ヘキサヒドロ−５（テトラヒドロ−２，５−ジオキソ−３−フラニル）ナフト［１，２−ｃ］フラン−１，３−ジオン、１，２，３，４−ブタンテトラカルボン酸二無水物等が挙げられる。特に、３，３’，４，４’ −ビフェニルテトラカルボン酸二無水物（ｓ−ＢＰＤＡ）を用いることが好ましい。これらは、単独でも２種以上混合しても用いることができる。
【００２５】
また、ジアミン化合物としては、４，４’−ジアミノジフェニルエーテル、４，４’−ジアミノジフェニルメタン、３，３’−ジアミノジフェニルメタン、３，３’−ジクロロベンジジン、４，４’−ジアミノジフェニルスルフィド、３，３’−ジアミノジフェニルスルホン、１，５−ジアミノナフタレン、ｍ−フェニレンジアミン、ｐ−フェニレンジアミン、３，３’−ジメチル−４，４’−ビフェニルジアミン、ベンジジン、３，３’−ジメチルベンジジン、３，３’−ジメトキシベンジジン、４，４’−ジアミノジフェニルスルホン、４，４’−ジアミノジフェニルプロパン、２，４−ジアミノトルエン、ビス（４−アミノ−３−カルボキシフェニル）メタン、１，３−ビス（４−アミノフェノキシ）ベンゼン、１，４−ビス（４−アミノフェノキシ）ベンゼン、２，２−ビス〔４−（４−アミノフェノキシ）フェニル〕プロパン、ビス〔４−（４−アミノフェノキシ）フェニル〕スルホン、２，４−ビス（β−アミノ−第三ブチル）トルエン、ビス（ｐ−β−アミノ−第三ブチルフェニル）エーテル、ビス（ｐ−β−メチル−６−アミノフェニル）ベンゼン、ビス−ｐ−（１，１−ジメチル−５−アミノ−ペンチル）ベンゼン、１−イソプロピル−２，４−ｍ−フェニレンジアミン、ｍ−キシリレンジアミン、ｐ−キシリレンジアミン、ジ（ｐ−アミノシクロヘキシル）メタン、へキサメチレンジアミン、へプタメチレンジアミン、オクタメチレンジアミン、ノナメチレンジアミン、デカメチレンジアミン、ジアミノプロピルテトラメチレン、３−メチルヘプタメチレンジアミン、４，４−ジメチルヘプタメチレンジアミン、２，１１−ジアミノドデカン、１，２−ビス−３−アミノプロポキシエタン、２，２−ジメチルプロピレンジアミン、３−メトキシヘキサメチレンジアミン、２，５−ジメチルヘキサメチレンジアミン、２，５−ジメチルヘプタメチレンジアミン、３−メチルへプタメチレンジアミン、５−メチルノナメチレンジアミン、２，１７−ジアミノエイコサデカン、１，４−ジアミノシクロヘキサン、１，１０−ジアミノ−１，１０−ジメチルデカン、１，１２−ジアミノオクタデカン、２，２−ビス〔４−（４−アミノフェノキシ）フェニル〕プロパン等が挙げられる。特に、４，４’−ジアミノジフェニルエーテル（ＯＤＡ）、ｐ−フェニレンジアミン（ＰＰＤ）、ビス（４−アミノ−３−カルボキシフェニル）メタン（ＭＢＡＡ）、２，２−ビス〔４−（４−アミノフェノキシ）フェニル〕プロパン（ＢＡＰＰ）を用いることが好ましい。これらは、単独でも２種以上混合しても用いることができる。
【００２６】
テトラカルボン酸二無水物及び／またはその誘導体と、ジアミン化合物の好ましい組合せとしては、たとえば、３，３’，４，４’−ビフェニルテトラカルボン酸二無水物（ｓ−ＢＰＤＡ）と４，４’−ジアミノジフェニルエーテル（ＯＤＡ）、ｓ−ＢＰＤＡとｐ−フェニレンジアミン（ＰＰＤ）等の組合せが挙げられる。
【００２７】
ポリイミド前駆体溶液組成物の調製に用いる溶媒は、ポリイミド前駆体溶液組成物を溶解し得るものであって、常圧での沸点が３００℃以下の有機極性溶媒が好ましい。例えば、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドン、１，３−ジメチル−２−イミダゾリジノン、Ｎ−メチルカプロラクタムなどの窒素原子を分子内に含有する溶媒、例えば、ジメチルスルホキシド、ジエチルスルホキシド、ジメチルスルホン、ジエチルスルホン、ヘキサメチルスルホルアミドなどの硫黄原子を分子内に含有する溶媒、例えば、クレゾール、フェノール、キシレノールなどフェノール類からなる溶媒、例えば、ジエチレングリコールジメチルエーテル（ジグライム）、トリエチレングリコールジメチルエーテル（トリグライム）、テトラエチレングリコールジメチルエーテル（テトラグライム）などの酸素原子を分子内に含有する溶媒、その他として、アセトン、ジメチルイミダゾリン、メタノール、エタノール、エチレングリコール、ジオキサン、テトラヒドロフラン、ピリジン、テトラメチル尿素などを挙げることができる。特に、Ｎ−メチル−２−ピロリドン（ＮＭＰ）、Ｎ，Ｎ−ジメチルアセトアミド（ＤＭＡｃ）を用いることが好ましい。これらの溶媒は、単独で又は複数を混合して好適に使用される。
【００２８】
上記第１工程においては、溶媒に所定の組成比のテトラカルボン酸二無水物及び／またはその誘導体と、ジアミン化合物を加え、撹拌することによりポリイミド前駆体溶液組成物を調製する。溶媒中におけるテトラカルボン酸二無水物及び／またはその誘導体、及びジアミン化合物の合計の濃度は、種々の条件に応じて設定されるが、通常、反応溶液全量において５〜３０重量％が好ましい。これらを撹拌する際の反応条件は、特に限定されないが、反応温度は８０℃以下、特に５〜５０℃に設定することが好ましい。反応温度が低すぎると反応が進行しない、あるいは反応が進行するまでに時間がかかりすぎ、高すぎるとイミド化が進行してしまうなどの問題が生じてくる。また、反応時間は１〜１００時間であることが好ましい。
【００２９】
＜フィラーを含有する分散溶液＞
本発明において「フィラーを含有する分散溶液」とは、上記フィラーを含有する前のポリイミド前駆体溶液組成物と溶媒とが混合された混合液中にフィラーが分散された溶液のことをいう。
【００３０】
上記第２工程において加える電子導電性を付与するためのフィラーとしては、炭素繊維、カーボンブラック、グラファイト、アルミニウムや銅合金等の金属、もしくは合金、酸化錫、酸化亜鉛、チタン酸カリウム、酸化錫−酸化インジウム、あるいは酸化錫−酸化アンチモン複合酸化物等の金属酸化物等の導電性あるいは半導電性の微粉末が好適に用いられる。これらの導電材は単独でも複数種を併用して用いることもできる。ここで、カーボンブラックとしては、その揮発成分が１〜２５質量％、好ましくは３〜１５質量％程度のものが好適である。カーボンブラックとしては、アセチレンブラック、ファーネスブラック、ケッチェンブラック、チャンネルブラック等が挙げられる。
【００３１】
さらに、具体的には、「ＡＭＣ」（宇部興産社製）、「ケッチェンブラックＥＣ−３００ＪＤ」（ライオン社製、ｐＨ９．０、揮発分０．５質量％）、「ケッチェンブラックＥＣ−６００ＪＤ」（ライオン社製、ｐＨ９．０、揮発分０．７質量％）、「プリンテックス１５０Ｔ」（デグサ社製、ｐＨ４．５、揮発分１０．０質量％）、「スペシャルブラック３５０」（デグサ社製、ｐＨ３．５、揮発分２．２質量％）、「スペシャルブラック１００」（デグサ社製、ｐＨ３．３、揮発分２．２質量％）、「スペシャルブラック２５０」（デグサ社製、ｐＨ３．１、揮発分２．０質量％）、「スペシャルブラック５」（デグサ社製、ｐＨ３．０、揮発分１５．０質量％）、「スペシャルブラック４」（デグサ社製、ｐＨ３．０、揮発分１４．０質量％）、「スペシャルブラック４Ａ」（デグサ社製、ｐＨ３．０、揮発分１４．０質量％）、「スペシャルブラック５５０」（デグサ社製、ｐＨ２．８、揮発分２．５質量％）、「スペシャルブラック６」（デグサ社製、ｐＨ２．５、揮発分１８．０質量％）、「カラーブラックＦＷ２００」（デグサ社製、ｐＨ２．５、揮発分２０．０質量％）、「カラーブラックＦＷ２」（デグサ社製、ｐＨ２．５、揮発分１６．５質量％）、「カラーブラックＦＷ２Ｖ」（デグサ社製、ｐＨ２．５、揮発分１６．５質量％）、「ＭＯＮＡＲＣＨ１０００」（キャボット社製、ｐＨ２．５、揮発分９．５質量％）、「ＭＯＮＡＲＣＨ１３００」（キャボット社製、ｐＨ２．５、揮発分９．５質量％）、「ＭＯＮＡＲＣＨ１４００」（キャボット社製、ｐＨ２．５、揮発分９．０質量％）、「ＭＯＧＵＬ−Ｌ」（キャボット社製、ｐＨ２．５、揮発分５．０質量％）、「ＲＥＧＡＬ４００Ｒ」（キャボット社製、ｐＨ４．０、揮発分３．５質量％）などを好適に挙げることができる。
【００３２】
上記「ＡＭＣ」（宇部興産社製）とは、以下のような炭素繊維である。
【００３３】
「ＡＭＣ」は微細な炭素繊維であり、図１（ａ）に示すような釣鐘状構造を最小構造単位として有する。釣鐘（temple bell）は、日本の寺院で見られ、比較的円筒形に近い胴部を有しており、円錐形に近いクリスマスベルとは形状が異なる。図１（ａ）に示すように、構造単位１１は、釣鐘のように、頭頂部１２と、開放端を備える胴部１３とを有し、概ね中心軸の周囲に回転させた回転体形状となっている。構造単位１１は、炭素原子のみからなるグラファイト網面により形成され、胴部開放端の円周状部分はグラファイト網面の開放端となる。
【００３４】
胴部１３は、開放端側に緩やかに広がっており、その結果、胴部１３の母線は釣鐘状構造単位の中心軸に対してわずかに傾斜し、両者のなす角θは、１５°より小さく、より好ましくは１°＜θ＜１５°、更に好ましくは２°＜θ＜１０°である。θが大きくなりすぎると、該構造単位から構成される微細繊維が魚骨状炭素繊維様の構造を呈してしまい、繊維軸方向の導電性が損なわれてしまう。一方θが小さいと、円筒チューブ状に近い構造となり、構造単位の胴部を構成するグラファイト網面の開放端が繊維外周面に露出する頻度が低くなるため、隣接繊維間の導電性が悪化する。
【００３５】
ＡＭＣには、欠陥、不規則な乱れが存在するが、このような不規則性を排除して、全体としての形状を捉えると、胴部１３が開放端側に緩やかに広がった釣鐘状構造を有していると言える。ＡＭＣは、すべての部分においてθが上記範囲を示すことを意味しているのではなく、欠陥部分や不規則な部分を排除しつつ、構造単位１１を全体的に捉えたときに、総合的にθが上記範囲を満たしていることを意味している。そこで、θの測定では、胴部の太さが不規則に変化していることもある頭頂部１２付近を除くことが好ましい。より具体的には、例えば、図１（ｂ）に示すように釣鐘状構造単位集合体２１（下記参照）の長さをＬとすると、頭頂側から（１／４）Ｌ、（１／２）Ｌおよび（３／４）Ｌの３点においてθを測定してその平均を求め、その値を、構造単位１１についての全体的なθとしてもよい。また、Ｌについては、直線で測定することが理想であるが、実際は胴部１３が曲線であることも多いため、胴部１３の曲線に沿って測定した方が実際の値に近い場合もある。
【００３６】
頭頂部の形状は、ＡＭＣとして製造される場合、胴部と滑らかに連続し、上側（図において）に凸の曲面となっている。頭頂部の長さは、典型的には、釣鐘状構造単位集合体について説明するＤ（図１（ｂ））以下程度であり、ｄ（図１（ｂ））以下程度であるときもある。
【００３７】
さらに、後述するように活性な窒素を原料として使用しないため、窒素等の他の原子は、釣鐘状構造単位のグラファイト網面中に含まれない。このため繊維の結晶性が良好である。
【００３８】
ＡＭＣにおいては、図１（ｂ）に示すように、このような釣鐘状構造単位が中心軸を共有して２〜３０個積み重なって釣鐘状構造単位集合体２１（以下、単に集合体という場合がある。）を形成している。積層数は、好ましくは２〜２５個であり、より好ましくは２〜１５個である。
【００３９】
＜「ＡＭＣ」の製造方法＞
上記ＡＭＣの製造方法は、次のとおりである。コバルトのスピネル型結晶構造を有する酸化物に、マグネシウムが固溶置換した触媒を用いて、ＣＯ及びＨ２を含む混合ガスを触媒粒子に供給して気相成長法により、ＡＭＣを製造する。
【００４０】
Ｍｇが置換固溶したコバルトのスピネル型結晶構造は、ＭｇｘＣｏ３−ｘＯｙで表される。ここで、ｘは、ＭｇによるＣｏの置換を示す数であり、形式的には０＜ｘ＜３である。また、ｙはこの式全体が電荷的に中性になるように選ばれる数で、形式的には４以下の数を表す。即ち、コバルトのスピネル型酸化物Ｃｏ３Ｏ４では、２価と３価のＣｏイオンが存在しており、ここで、２価および３価のコバルトイオンをそれぞれＣｏＩＩおよびＣｏＩＩＩで表すと、スピネル型結晶構造を有するコバルト酸化物はＣｏＩＩＣｏＩＩＩ２Ｏ４で表される。Ｍｇは、ＣｏＩＩとＣｏＩＩＩのサイトの両方を置換して固溶する。ＭｇがＣｏＩＩＩを置換固溶すると、電荷的中性を保つためにｙの値は４より小さくなる。但し、ｘ、ｙ共に、スピネル型結晶構造を維持できる範囲の値をとる。
【００４１】
触媒として使用できる好ましい範囲として、Ｍｇの固溶範囲は、ｘの値が０．５〜１．５であり、より好ましくは０．７〜１．５である。ｘの値が０．５未満の固溶量では、触媒の活性は低く、生成する微細な炭素繊維の量は少ない。ｘの値が１．５を超える範囲では、スピネル型結晶構造を調製することが困難である。
【００４２】
触媒のスピネル型酸化物結晶構造は、ＸＲＤ測定により確認することが可能であり、結晶格子定数ａ（立方晶系）は、０．８１１〜０．８１８ｎｍの範囲であり、より好ましくは０．８１２〜０．８１８ｎｍである。ａが小さいとＭｇの固溶置換が充分でなく、触媒活性が低い。また、０．８１８ｎｍを超える格子定数を有する前記スピネル型酸化物結晶は調製困難である。
【００４３】
このような触媒が好適である理由として、本発明者らは、コバルトのスピネル構造酸化物にマグネシウムが置換固溶した結果、あたかもマグネシウムのマトリックス中にコバルトが分散配置された結晶構造が形成されることにより、反応条件下においてコバルトの凝集が抑制されていると推定している。
【００４４】
また、触媒の粒子サイズは、適宜選ぶことができるが、例えばメジアン径として、０．１〜１００μｍ、好ましくは、０．１〜１０μｍである。
【００４５】
触媒粒子は、一般に基板または触媒床等の適当な支持体に、散布するなどの方法により載せて使用する。基板または触媒床への触媒粒子の散布は、触媒粒子を直接散布して良いが、エタノール等の溶媒に懸濁させて散布し、乾燥させることにより所望の量を散布しても良い。
【００４６】
触媒粒子は、原料ガスと反応させる前に、活性化させることも好ましい。活性化は通常、Ｈ２またはＣＯを含むガス雰囲気下で加熱することにより行われる。これらの活性化操作は、必要に応じて、ＨｅやＮ２などの不活性ガスで希釈することにより実施することができる。活性化を実施する温度は、好ましくは４００〜６００℃、より好ましくは４５０〜５５０℃である。
【００４７】
気相成長法の反応装置に特に制限はなく、固定床反応装置や流動床反応装置といった反応装置により実施することができる。
【００４８】
気相成長の炭素源となる原料ガスは、ＣＯ及びＨ２を含む混合ガスが利用される。
【００４９】
Ｈ２ガスの添加濃度｛（Ｈ２／（Ｈ２＋ＣＯ）｝は、好ましくは０．１〜３０ｖｏｌ％、より好ましくは２〜２０ｖｏｌ％である。添加濃度が低すぎると円筒状のグラファイト質網面が繊維軸に平行したカーボンナノチューブ様の構造を形成してしまう。一方、３０ｖｏｌ％を超えると釣鐘状構造体の炭素側周面の繊維軸に対する傾斜角が大きくなり、魚骨形状を呈するため繊維方向の導電性の低下を招く。
【００５０】
また、原料ガスは不活性ガスを含有していてもよい。不活性ガスとしては、ＣＯ２、Ｎ２、Ｈｅ、Ａｒ等が挙げられる。不活性ガスの含有量は、反応速度を著しく低下させない程度が好ましく、例えば８０ｖｏｌ％以下、好ましくは５０ｖｏｌ％以下の量である。また、Ｈ２およびＣＯを含有する合成ガスまたは転炉排出ガス等の廃棄ガスを、必要により適宜処理して使用することもできる。
【００５１】
気相成長を実施する反応温度は、好ましくは４００〜６５０℃、より好ましくは５００〜６００℃である。反応温度が低すぎると繊維の成長が進行しない。一方、反応温度が高すぎると収量が低下してしまう。反応時間は、特に限定されないが、例えば２時間以上であり、また１２時間程度以下である。
【００５２】
気相成長を実施する反応圧力は、反応装置や操作の簡便化の観点から常圧で行うことが好ましいが、Ｂｏｕｄｏｕａｒｄ平衡の炭素析出が進行する範囲であれば、加圧または減圧の条件で実施しても差し支えない。
【００５３】
このＡＭＣの製造方法により製造される微細な炭素繊維に特有な接合部の形成過程は明らかではないが、発熱的なＢｏｕｄｏｕａｒｄ平衡と原料ガスの流通による除熱とのバランスから、前記触媒から形成されたコバルト微粒子近傍の温度が上下に振幅するため、炭素析出が断続的に進行することにより形成されるものと考えられる。即ち、［１］釣鐘状構造体頭頂部形成、［２］釣鐘状構造体の胴部成長、［３］前記［１］、［２］過程の発熱による温度上昇のため成長停止、［４］流通ガスによる冷却、の４過程が触媒微粒子上で繰り返されることにより、ＡＭＣの構造特有の接合部が形成されると推定される。
【００５４】
本発明において、熱伝導性を付与するためのフィラーとしては、シリカ、窒化ホウ素、窒化ケイ素、アルミナなどが好適に配合される。
【００５５】
本発明において、フィラーを溶媒およびポリイミド前駆体溶液組成物の混合液に分散させる方法としては、公知の方法が適用でき、フィラーと溶媒とフィラーを含有する前のポリイミド前駆体溶液組成物との混合液を３本ロール、ビーズミル、ボールミル、サンドミル、バスケットミル、超音波などにより分散する方法を好適に挙げることができる。
【００５６】
第２工程において加える溶媒は、上記第１工程で用いることができる溶媒として挙げたものを使用することができる。特に、第１工程において使用した溶媒と同じものを使用することが好ましい。
【００５７】
フィラーを含有する分散溶液全量に対するフィラー濃度は、１〜７質量％程度が好適である。フィラーの添加量が少なすぎるとフィラーの沈降あるいは凝集が発生しやすくなり、また、フィラーの添加量が多すぎるとフィラー分散液の粘度が著しく上昇し、分散が困難となる。
【００５８】
フィラーを含有する分散溶液中のポリイミド前駆体の濃度は、フィラー濃度に対して５０〜３００質量％が好適である。ポリイミド前駆体の濃度が低すぎるとフィラーの沈降、あるいは凝集が発生しやすくなり、また、ポリイミド前駆体の濃度が高すぎるとフィラー分散液の粘度が著しく上昇し、分散が困難となる。
【００５９】
＜フィラーを含有するポリイミド前駆体溶液組成物＞
本発明において、「フィラーを含有するポリイミド前駆体溶液組成物」とは、上記フィラーを含有する分散溶液中、テトラカルボン酸二無水物及び／またはその誘導体とジアミン化合物をさらに溶解し、重合させてポリイミド前駆体とした組成物のことをいう。
【００６０】
第３工程における重合反応の際のモノマー濃度、すなわち、溶媒中にさらに加えるテトラカルボン酸二無水物及び／またはその誘導体、及びジアミン化合物の合計の濃度は、種々の条件に応じて設定されるが、通常、反応させる溶液全量において５〜３０質量％程度が好ましい。この濃度が低すぎるとテトラカルボン酸二無水物及び／またはその誘導体、及びジアミン化合物の反応性が悪く、反応が進行するまでに時間がかかりすぎる、あるいは製膜時に除去する溶媒量が増えるなど経済的でなくなり、濃度が高すぎると重合時の粘度が高くなりすぎる、あるいは析出などの問題が生じてくる。また反応温度は８０℃以下、特に５〜５０℃に設定することが好ましい。反応温度が低すぎると反応が進行しない、あるいは反応が進行するまでに時間がかかりすぎ、反応温度が高すぎるとイミド化が進行してしまうなどの問題が生じてくる。反応時間は１〜１００時間が好ましい。
【００６１】
第３工程において加えるテトラカルボン酸二無水物及び／またはその誘導体、及びジアミン化合物は前に説明したとおりのものを使用できる。これらは、第１工程で用いた化合物と同じであっても異なっていてもよい。
【００６２】
第３工程において加える溶媒は、上記第１工程で用いることができる溶媒として挙げたものを使用することができる。特に、第１工程において使用した溶媒と同じものを使用することが好ましい。
【００６３】
第３工程において得られるフィラーを含有するポリイミド前駆体の濃度は５〜３０質量％であることが好ましく、さらに１０〜２５質量％であることが好ましい。
【００６４】
＜フィラーが分散されたポリイミド＞
第４工程においては、第３工程で得られるフィラーを含有するポリイミド前駆体溶液組成物中の、ポリイミド前駆体をイミド化することにより、フィラーが分散されたポリイミドを得ることができる。イミド化の方法は特に限定されず、公知の方法で行うことができる。
【００６５】
例えば、フィラーが分散されたポリイミド膜を作製する場合、基材の表面に第３工程で得られたフィラーを含有するポリイミド前駆体溶液組成物を塗布して膜状物（塗膜）を形成させ、該膜状物を加熱処理して、溶媒を除去することにより得ることができる。
【００６６】
ここで用いる基材は、液体や気体を実質的に透過させない程度の緻密構造を有していれば、形状や材質で特に限定されるものではない。通常のフィルムを製造する際に用いられるそれ自体公知のベルト、金型、ロールなどのフィルム形成用基材、その表面にポリイミド膜を絶縁保護膜として形成する回路基板などの電子部品や電線、表面に皮膜が形成される摺動部品や製品、ポリイミド膜を形成して多層化フィルムや銅張積層基板を形成する際の一方のフィルムや銅箔などを好適に挙げることができる。
【００６７】
基材にポリイミド前駆体溶液組成物を塗布する方法としては、例えばスプレー法、ロールコート法、回転塗布法、バー塗布法、インクジェット法、スクリーン印刷法、スリットコート法などのそれ自体公知の方法を適宜採用することができる。
【００６８】
この基材に塗布されて形成されたポリイミド前駆体溶液組成物からなる膜状物は、例えば、減圧下又は常圧下で室温以下など比較的低温で加熱する方法で脱泡しても構わない。
【００６９】
基材上に形成されたポリイミド前駆体溶液組成物からなる膜状物は、加熱処理することによって、溶媒を除去し、かつイミド化されてポリイミド膜が形成される。加熱処理は、いきなり高温で加熱処理するよりも最初に１４０℃以下の比較的低温で溶媒を除去し、次いで最高加熱処理温度まで温度を上げてイミド化する加熱処理が好適である。最高加熱処理温度は２００〜６００℃の温度範囲が採用できるが、より好ましくは２５０〜４５０℃の温度範囲で加熱処理して、膜厚が０．１〜２００μｍ、好ましくは３〜１５０μｍ、より好ましくは５〜１３０μｍのポリイミド膜を好適に得ることができる。加熱温度が２５０℃よりも低い場合イミド化が十分に進行せず、４５０℃を超えると熱分解などにより機械特性の低下などの問題が生じてくる。また、膜厚が２００μｍを超えると溶媒を十分に揮発させることができずに機械特性の低下、あるいは熱処理中に発泡を生じるなどの問題が起こる場合がある。
【００７０】
フィラーを含有するポリイミド前駆体溶液組成物から得られるポリイミド膜中のフィラー濃度は、限定するものではないが、ポリイミドの質量に対して３〜３０質量％程度が好適である。フィラー濃度が小さすぎるとフィラーの添加効果がなく、また、フィラー濃度が大きすぎるとポリイミドの機械特性などが著しく低下することになる。
【００７１】
また、本発明のポリイミド前駆体溶液組成物（フィラーを含有するポリイミド前駆体溶液組成物を含む）は、回転成形法にて管状物に成形し、この管状物を前記と同じように脱泡したり、加熱処理したりすることで、容易に無端管状ポリイミド膜を得ることができる。例えば、回転成形法は、基材の役割を有する円筒状の金型を回転させながら、金型（内側乃至外側）表面にポリイミド前駆体溶液組成物からなる塗膜を形成し、２００℃以下の比較的低温で加熱処理して溶媒を揮発させて、自己支持性膜（溶媒が除去され被膜の流動が発生しない状態、つまり、完全ではないが重合及びイミド化反応が進んでいる状態）を形成する。次いで、前記自己支持性膜をそのまま、あるいは必要に応じて基材から剥がしたり、裏返したり、適度の張力を掛けたりしながら、最高熱処理温度まで直接乃至段階的に昇温する手順で加熱処理することによって、無端管状ポリイミド膜を好適に得ることができる。本発明においては、最高加熱処理温度は２００〜６００℃の温度範囲が採用できるが、好ましくは２５０〜４５０℃、より好ましくは３００〜４５０℃、更に好ましくは３４０〜４５０℃の温度範囲である。２００℃以下では、十分な重合イミド化反応が達成できなくなって良好な機械的強度が得られなくなることがあり、また、４５０℃を超えた温度まで加熱すると、脆くなって機械的な特性が低下するためである。
【実施例】
【００７２】
以下に本発明の実施例を比較例とともに説明する。なお、本発明は以下の実施例に限定されるものではない。【００７３】
まず、実施例及び比較例で用いた化合物の略号や測定方法について説明する。【００７４】
＜化合物の略号＞
ｓ−ＢＰＤＡ：３，３’，４，４’−ビフェニルテトラカルボン酸二無水物
ＯＤＡ：オキシジアニリン（４，４’−ジアミノジフェニルエーテル）
ＰＰＤ：ｐ−フェニレンジアミン
ＢＡＰＰ：２，２−ビス〔４−（４−アミノフェノキシ）フェニル〕プロパン
ＭＢＡＡ：ビス（４−アミノ−３−カルボキシフェニル）メタン
ＮＭＰ：Ｎ−メチル−２−ピロリドン
ＤＭＡｃ：Ｎ，Ｎ−ジメチルアセトアミド
ＰＶＰ：ポリビニルピロリドン【００７５】
＜引張り破断強度の測定方法＞
引張り試験機（オリエンテック社製ＲＴＣ−１２２５Ａ）を用いて、ＡＳＴＭ  Ｄ８８２に準拠して測定した。【００７６】
＜引張り破断伸度の測定方法＞
引張り試験機（オリエンテック社製ＲＴＣ−１２２５Ａ）を用いて、ＡＳＴＭ  Ｄ８８２に準拠して測定した。【００７７】
＜引張り弾性率の測定方法＞
引張り試験機（オリエンテック社製ＲＴＣ−１２２５Ａ）を用いて、ＡＳＴＭ  Ｄ８８２に準拠して測定した。【００７８】
＜表面及び体積抵抗率の測定方法＞
ロレスタＧＰ（三菱化学製）に接続した４探針プローブ（ＭＣＰ−ＴＰ０３Ｐ）を用いて、ＪＩＳ Ｋ ７１９４に準拠して測定した。【００７９】
＜固形分濃度＞
ポリイミド前駆体溶液組成物のポリイミド換算した固形分濃度は、ポリイミド前駆体溶液組成物を３５０℃で３０分間乾燥し、乾燥前の質量Ｗ１と乾燥後の質量Ｗ２とから次式によって求めた値である。【００８０】
固形分濃度（質量％）＝｛（Ｗ１−Ｗ２）／Ｗ１｝×１００【００８１】
＜溶液粘度＞
トキメック社製Ｅ型粘度計を用いて、３０℃での溶液粘度を測定した。【００８２】
＜溶液安定性＞
フィラーを含有するポリイミド前駆体溶液組成物を、２５℃の温度に調整された雰囲気中に保管し、１ヶ月後の溶液粘度変化が±１０％以内のものを○、±１０％を超えたものを×とした。【００８３】
＜分散性評価＞
フィラーを含有するポリイミド前駆体溶液組成物の凝集物のサイズを、グラインドメーター線条法により観測した。【００８４】
＜分散安定性（再凝集確認）＞
フィラーを含有するポリイミド前駆体溶液組成物を、２５℃の温度に調整された雰囲気中に保管し、１ヶ月後の凝集物をグラインドメーター線条法により観測した。【００８５】
＜分散安定性（フィラーの沈降確認）＞
フィラーを含有するポリイミド前駆体溶液組成物を、２５℃の温度に調整された雰囲気中に１４日間静置し、上層部及び下層部の固形分濃度を測定し、固形分濃度の差が±５％以内のものを○、±５％を超えたものを×とした。【００８６】
＜実施例１＞
（１−ａ）フィラーを含有する前のポリイミド前駆体溶液組成物の調製
攪拌機、窒素ガス導入・排出管を備えた内容積５００ｍｌのガラス製の反応容器に、溶媒としてＮＭＰ４００ｇを加え、これにＯＤＡ４０．５０ｇ（０．２０２モル）と、ｓ−ＢＰＤＡ５９．５０ｇ（０．２０２モル）とを加え、５０℃で１０時間撹拌して、固形分濃度１８．２質量％、溶液粘度５１．０Ｐａ・ｓのポリイミド前駆体溶液組成物を得た。【００８７】
（１−ｂ）フィラーを含有する分散溶液の製造方法
ＮＭＰ７４５ｇにケッチェンブラック（ライオン社製、ケッチェンブラックＥＣＰ−６００ＪＤ、揮発分０．７質量％）３０ｇ及び上記（１−ａ）で得られたポリイミド前駆体溶液組成物２２５ｇを添加し、ボールミル（ボール径２ｍｍ及び６ｍｍを併用）を用いて室温にて１６時間混合を行い、カーボンブラックを含有する分散溶液を得た（３質量％カーボン分散液）。【００８８】
（１−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液１６６．７ｇ及びＮＭＰ２７５．８ｇを加え、これにＯＤＡ３７．４６ｇ（総量０．２０２モル）と、ｓ−ＢＰＤＡ５５．０４ｇ（総量０．２０２モル）とを加え、５０℃で１０時間撹拌して、ポリイミド前駆体溶液組成物全量に対してカーボンブラック５質量％を含有するポリイミド前駆体溶液組成物を得た。このカーボンブラック５質量％を含有するポリイミド前駆体溶液組成物は、固形分濃度１９．２質量％、溶液粘度５０．５Ｐａ・ｓで、溶液安定性は○であった。【００８９】
また、初期凝集物サイズは１０μｍ、１ヶ月後の凝集物サイズは１２μｍであり再凝集は見られなかった。さらに１４日間静置後の分散安定性も○であった（表１参照）。【００９０】
（１−ｄ）フィラーを含有するポリイミド膜の製造方法
このカーボンブラック５質量％を含有するポリイミド前駆体溶液組成物を、基材のガラス板上にバーコーターによって塗布し、その塗膜を、減圧下２５℃で３０分間、脱泡及び予備乾燥した後で、常圧下、窒素ガス雰囲気下で熱風乾燥器に入れて、順次、１２０℃で６０分間、１５０℃で３０分間、２００℃で１０分間、２５０℃で１０分間、４００℃で１０分間加熱処理をして、厚さが５０μｍのポリイミド膜を形成した。【００９１】
このポリイミド膜の特性等について結果を表１に示した。【００９２】
＜実施例２＞
（２−ａ）フィラーを含有する前のポリイミド前駆体溶液組成物の調製
上記（１−ａ）と同様に調製し、固形分濃度１８．３質量％、溶液粘度５０．８Ｐａ・ｓのポリイミド前駆体溶液組成物を得た。【００９３】
（２−ｂ）フィラーを含有する分散溶液の製造
上記（２−ａ）で得られたポリイミド前駆体溶液組成物を用いて、（１−ｂ）と同様にフィラーを含有する分散溶液を製造した（３質量％カーボン分散液）。【００９４】
（２−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表１に示した。【００９５】
（２−ｄ）フィラーを含有するポリイミド膜の製造方法
上記（２−ｃ）で得られたポリイミド前駆体溶液組成物を用いて、（１−ｄ）と同様にポリイミド膜を形成した。このポリイミド膜の特性等について結果を表１に示した。【００９６】
＜実施例３＞
（３−ａ）フィラーを含有する前のポリイミド前駆体溶液組成物の調製
溶媒としてＮＭＰではなくＤＭＡｃ４００ｇを用いた以外は上記（１−ａ）と同様に調製し、固形分濃度１７．９質量％、溶液粘度５０．５Ｐａ・ｓのポリイミド前駆体溶液組成物を得た。【００９７】
（３−ｂ）フィラーを含有する分散溶液の製造方法
上記（３−ａ）で得られたポリイミド前駆体溶液組成物を用いて、溶媒としてＮＭＰではなくＤＭＡｃ７４５ｇを用いた以外は（１−ｂ）と同様に製造した（３質量％カーボン分散液）。【００９８】
（３−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表１に示した。【００９９】
（３−ｄ）フィラーを含有するポリイミド膜の製造方法
上記（３−ｃ）で得られたポリイミド前駆体溶液組成物を用いて、（１−ｄ）と同様にポリイミド膜を形成した。このポリイミド膜の特性等について結果を表１に示した。【０１００】
＜実施例４＞
（４−ａ）フィラーを含有する前のポリイミド前駆体溶液組成物の調製
上記（１−ａ）と同様に調製し、固形分濃度１８．３質量％、溶液粘度５１．２Ｐａ・ｓのポリイミド前駆体溶液組成物を得た。【０１０１】
（４−ｂ）フィラーを含有する分散溶液の製造
上記（４−ａ）で得られたポリイミド前駆体溶液組成物を用いて、フィラーを含有する分散溶液を（１−ｂ）と同様に製造した（３質量％カーボン分散液）。【０１０２】
（４−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＮＭＰ１５１．７ｇを加え、これにＯＤＡ３１．３９ｇ（総量０．２０２モル）と、ｓ−ＢＰＤＡ４６．１１ｇ（総量０．２０２モル）とを加え、５０℃で１０時間撹拌して、ポリイミド前駆体溶液組成物全量に対してカーボンブラック１５質量％を含有するポリイミド前駆体溶液組成物を得た。このポリイミド前駆体溶液組成物の特性を表１に示した。【０１０３】
（４−ｄ）フィラーを含有するポリイミド膜の製造方法
上記（４−ｃ）で得られたポリイミド前駆体溶液組成物を用いて、（１−ｄ）と同様にポリイミド膜を形成した。このポリイミド膜の特性等について結果を表１に示した。【０１０４】
＜実施例５＞
（５−ａ）フィラーを含有する前のポリイミド前駆体溶液組成物の調製
上記（１−ａ）と同様に調製し、固形分濃度１８．０質量％、溶液粘度５０．２Ｐａ・ｓのポリイミド前駆体溶液組成物を得た。【０１０５】
（５−ｂ）フィラーを含有する分散溶液の製造方法
上記（５−ａ）で得られたポリイミド前駆体溶液組成物を用いて、フィラーとしてケッチェンブラックではなくＡＭＣ（宇部興産社製）３０ｇを用いた以外は（１−ｂ）と同様に製造した（３質量％炭素繊維分散液）。【０１０６】
（５−ｃ）フィラーを含有するポリイミド前駆体溶液組成物の製造方法
攪拌機、窒素ガス導入・排出管を備えた内容積５００ｍｌのガラス製の反応容器に、上記３質量％炭素繊維分散液１６６．７ｇ及びＮＭＰ２７５．８ｇを加え、これにＯＤＡ３７．４６ｇ（総量０．２０２モル）と、ｓ−ＢＰＤＡ５５．０４ｇ（総量０．２０２モル）とを加え、５０℃で１０時間撹拌して、ポリイミド前駆体溶液組成物全量に対して炭素繊維５質量％を含有するポリイミド前駆体溶液組成物を得た。このポリイミド前駆体溶液組成物の特性を表１に示した。【０１０７】
（５−ｄ）フィラーを含有するポリイミド膜の製造方法
上記（５−ｃ）で得られたポリイミド前駆体溶液組成物を用いて、（１−ｄ）と同様にポリイミド膜を形成した。このポリイミド膜の特性等について結果を表１に示した。【０１０８】
＜実施例６＞
（６−ａ）フィラーを含有する前のポリイミド前駆体溶液組成物の調製
上記（１−ａ）と同様に調製し、固形分濃度１８．３質量％、溶液粘度５０．８Ｐａ・ｓのポリイミド前駆体溶液組成物を得た。【０１０９】
（６−ｂ）フィラーを含有する分散溶液の製造
上記（６−ａ）で得られたポリイミド前駆体溶液組成物を用いて、フィラーを含有する分散溶液を（５−ｂ）と同様に製造した（３質量％炭素繊維分散液）。【０１１０】
（６−ｃ）フィラーを含有するポリイミド前駆体溶液組成物の製造方法
攪拌機、窒素ガス導入・排出管を備えた内容積５００ｍｌのガラス製の反応容器に、上記３質量％炭素繊維分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対して炭素繊維１０質量％を含有するポリイミド前駆体溶液組成物を得た。このポリイミド前駆体溶液組成物の特性を表１に示した。【０１１１】
（６−ｄ）フィラーを含有するポリイミド膜の製造方法
上記（６−ｃ）で得られたポリイミド前駆体溶液組成物を用いて、（１−ｄ）と同様にポリイミド膜を形成した。このポリイミド膜の特性等について結果を表１に示した。【０１１２】
＜実施例７＞
（７−ａ）フィラーを含有する前のポリイミド前駆体溶液組成物の調製
（１−ａ）と同様に調製し、固形分濃度１８．２質量％、溶液粘度５０．１Ｐａ・ｓのポリイミド前駆体溶液組成物を得た。【０１１３】
（７−ｂ）フィラーを含有する分散溶液の製造方法
上記（７−ａ）で得られたポリイミド前駆体溶液組成物を用いて、フィラーとしてケッチェンブラックではなくファーネスブラック（デグサ社製、スペシャルブラック４、ｐＨ３．０、揮発分１４．０質量％）３０ｇを用いた以外は（１−ｂ）と同様に製造した（３質量％カーボン分散液）。【０１１４】
（７−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表１に示した。【０１１５】
（７−ｄ）フィラーを含有するポリイミド膜の製造方法
上記（７−ｃ）で得られたポリイミド前駆体溶液組成物を用いて、（１−ｄ）と同様にポリイミド膜を形成した。このポリイミド膜の特性等について結果を表１に示した。【０１１６】
＜実施例８＞
（８−ａ）フィラーを含有する前のポリイミド前駆体溶液組成物の調製
（１−ａ）と同様に調製し、固形分濃度１８．４質量％、溶液粘度５１．４Ｐａ・ｓのポリイミド前駆体溶液組成物を得た。【０１１７】
（８−ｂ）フィラーを含有する分散溶液の製造方法
上記（８−ａ）で得られたポリイミド前駆体溶液組成物を用いて、フィラーとしてケッチェンブラックではなく窒化ホウ素（電気化学工業社製、ＳＰ−２、平均粒径４μｍ）３０ｇを用いた以外は（１−ｂ）と同様に製造した（３質量％窒化ホウ素分散液）。【０１１８】
（８−ｃ）フィラーを含有するポリイミド前駆体溶液組成物の製造方法
攪拌機、窒素ガス導入・排出管を備えた内容積５００ｍｌのガラス製の反応容器に、上記３質量％窒化ホウ素分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対して窒化ホウ素１０質量％を含有するポリイミド前駆体溶液組成物を得た。このポリイミド前駆体溶液組成物の特性を表１に示した。【０１１９】
（８−ｄ）フィラーを含有するポリイミド膜の製造方法
上記（８−ｃ）で得られたポリイミド前駆体溶液組成物を用いて、（１−ｄ）と同様にポリイミド膜を形成した。このポリイミド膜の特性等について結果を表１に示した。【０１２０】
＜実施例９＞
（９−ａ）フィラーを含有する前のポリイミド前駆体溶液組成物の調製
上記（１−ａ）と同様に調製し、固形分濃度１８．２質量％、溶液粘度５０．８Ｐａ・ｓのポリイミド前駆体溶液組成物を得た。【０１２１】
（９−ｂ）フィラーを含有する分散溶液の製造方法
上記（９−ａ）で得られたポリイミド前駆体溶液組成物を用いて、フィラーとしてケッチェンブラックではなくシリカ（電気化学工業社製、ＵＦＰ−８０、平均粒径３４ｎｍ）３０ｇを用いた以外は（１−ｂ）と同様に製造した（３質量％シリカ分散液）。【０１２２】
（９−ｃ）フィラーを含有するポリイミド前駆体溶液組成物の製造方法
攪拌機、窒素ガス導入・排出管を備えた内容積５００ｍｌのガラス製の反応容器に、上記３質量％シリカ分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対してシリカ１０質量％を含有するポリイミド前駆体溶液組成物を得た。このポリイミド前駆体溶液組成物の特性を表２に示した。【０１２３】
（９−ｄ）フィラーを含有するポリイミド膜の製造方法
上記（９−ｃ）で得られたポリイミド前駆体溶液組成物を用いて、（１−ｄ）と同様にポリイミド膜を形成した。このポリイミド膜の特性等について結果を表２に示した。【０１２４】
＜実施例１０＞
（１０−ａ）フィラーを含有する前のポリイミド前駆体溶液組成物の調製
攪拌機、窒素ガス導入・排出管を備えた内容積５００ｍｌのガラス製の反応容器に、溶媒としてＮＭＰ４００ｇを加え、これにＰＰＤ２６．８８ｇ（０．２４９モル）と、ｓ−ＢＰＤＡ７３．１２ｇ（０．２４９モル）とを加え、５０℃で１０時間撹拌して、固形分濃度１８．０質量％、溶液粘度４９．７Ｐａ・ｓのポリイミド前駆体溶液組成物を得た。【０１２５】
（１０−ｂ）フィラーを含有する分散溶液の製造
上記（１０−ａ）で得られたポリイミド前駆体溶液組成物を用いて、フィラーを含有する分散溶液を（１−ｂ）と同様に製造した（３質量％カーボン分散溶液）。
【０１２６】
（１０−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＮＭＰ１５１．７ｇを加え、これにＯＤＡ３６．４５ｇ（０．１８２モル）と、ｓ−ＢＰＤＡ６０．８６ｇ（総量０．２０７モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表２に示した。【０１２７】
（１０−ｄ）フィラーを含有するポリイミド膜の製造方法
上記（１０−ｃ）で得られたポリイミド前駆体溶液組成物を用いて、（１−ｄ）と同様にポリイミド膜を形成した。このポリイミド膜の特性等について結果を表２に示した。【０１２８】
＜実施例１１＞
（１１−ａ）フィラーを含有する前のポリイミド前駆体溶液組成物の調製
攪拌機、窒素ガス導入・排出管を備えた内容積５００ｍｌのガラス製の反応容器に、溶媒としてＤＭＡｃ４００ｇを加え、これにＰＰＤ２６．８８ｇ（０．２４９モル）と、ｓ−ＢＰＤＡ７３．１２ｇ（０．２４９モル）とを加え、５０℃で１０時間撹拌して、固形分濃度１８．０質量％、溶液粘度４９．７Ｐａ・ｓのポリイミド前駆体溶液組成物を得た。【０１２９】
（１１−ｂ）フィラーを含有する分散溶液の製造
上記（１１−ａ）で得られたポリイミド前駆体溶液組成物を用いて、フィラーを含有する分散溶液を（３−ｂ）と同様に製造した（３質量％カーボン分散液）。【０１３０】
（１１−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ１５１．７ｇを加え、これにＯＤＡ３６．４５ｇ（０．１８２モル）と、ｓ−ＢＰＤＡ６０．８６ｇ（総量０．２０７モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表２に示した。【０１３１】
（１１−ｄ）フィラーを含有するポリイミド膜の製造方法
上記（１１−ｃ）で得られたポリイミド前駆体溶液組成物を用いて、（１−ｄ）と同様にポリイミド膜を形成した。このポリイミド膜の特性等について結果を表２に示した。【０１３２】
＜実施例１２＞
（１２−ａ）フィラーを含有する前のポリイミド前駆体溶液組成物の調製
上記（３−ａ）と同様に調製し、固形分濃度１７．９質量％、溶液粘度５０．５Ｐａ・ｓのポリイミド前駆体溶液組成物を得た。【０１３３】
（１２−ｂ）フィラーを含有する分散溶液の製造方法
ＤＭＡｃ８９５ｇにケッチェンブラック（ライオン社製、ケッチェンブラックＥＣＰ−６００ＪＤ、揮発分０．７質量％）３０ｇ及び上記で得られたポリイミド前駆体溶液組成物７５ｇを添加し、ボールミル（ボール径２ｍｍ及び６ｍｍを併用）を用いて室温にて１６時間混合を行い、カーボンブラックを含有する分散溶液を得た（３質量％カーボン分散液）。【０１３４】
（１２−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ８３．０ｇを加え、これにＯＤＡ３９．８９ｇ（総量０．２０２モル）と、ｓ−ＢＰＤＡ５８．６１ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表２に示した。【０１３５】
（１２−ｄ）フィラーを含有するポリイミド膜の製造方法
上記（１２−ｃ）で得られたポリイミド前駆体溶液組成物を用いて、（１−ｄ）と同様にポリイミド膜を形成した。このポリイミド膜の特性等について結果を表２に示した。【０１３６】
＜実施例１３＞
（１３−ａ）フィラーを含有する前のポリイミド前駆体溶液組成物の調製
上記（３−ａ）と同様に調製し、固形分濃度１７．９質量％、溶液粘度５０．５Ｐａ・ｓのポリイミド前駆体溶液組成物を得た。【０１３７】
（１３−ｂ）フィラーを含有する分散溶液の製造方法
ＤＭＡｃ５２０ｇにケッチェンブラック（ライオン社製、ケッチェンブラックＥＣＰ−６００ＪＤ、揮発分０．７質量％）３０ｇ及び上記で得られたポリイミド前駆体溶液組成物４５０ｇを添加し、ボールミル（ボール径２ｍｍ及び６ｍｍを併用）を用いて室温にて１６時間混合を行い、カーボンブラックを含有する分散溶液を得た（３質量％カーボン分散液）。【０１３８】
（１３−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ１０６．７ｇを加え、これにＯＤＡ３６．８５ｇ（総量０．２０２モル）と、ｓ−ＢＰＤＡ５４．１５ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表２に示した。【０１３９】
（１３−ｄ）フィラーを含有するポリイミド膜の製造方法
上記（１３−ｃ）で得られたポリイミド前駆体溶液組成物を用いて、（１−ｄ）と同様にポリイミド膜を形成した。このポリイミド膜の特性等について結果を表２に示した。【０１４０】
＜実施例１４＞
（１４−ａ）フィラーを含有する前のポリイミド前駆体溶液組成物の調製
上記（３−ａ）と同様に調製し、固形分濃度１７．９質量％、溶液粘度５０．５Ｐａ・ｓのポリイミド前駆体溶液組成物を得た。【０１４１】
（１４−ｂ）フィラーを含有する分散溶液の製造方法
ＤＭＡｃ５７５ｇにケッチェンブラック（ライオン社製、ケッチェンブラックＥＣＰ−６００ＪＤ、揮発分０．７質量％）５０ｇ及び上記（１４−ａ）で得られたポリイミド前駆体溶液組成物３７５ｇを添加し、ボールミル（ボール径２ｍｍ及び６ｍｍを併用）を用いて室温にて１６時間混合を行い、カーボンブラックを含有する分散溶液を得た（５質量％カーボン分散液）。【０１４２】
（１４−ｃ）フィラーを含有するポリイミド前駆体溶液組成物の製造方法
攪拌機、窒素ガス導入・排出管を備えた内容積５００ｍｌのガラス製の反応容器に、上記５質量％カーボン分散液２００．０ｇ及びＤＭＡｃ２２５．０ｇを加え、これにＯＤＡ３７．４６ｇ（総量０．２０２モル）と、ｓ−ＢＰＤＡ５５．０４ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表２に示した。【０１４３】
（１４−ｄ）フィラーを含有するポリイミド膜の製造方法
上記（１４−ｃ）で得られたポリイミド前駆体溶液組成物を用いて、（１−ｄ）と同様にポリイミド膜を形成した。このポリイミド膜の特性等について結果を表２に示した。【０１４４】
＜実施例１５＞
（１５−ａ）フィラーを含有する前のポリイミド前駆体溶液組成物の調製
上記（３−ａ）と同様に調製し、固形分濃度１７．９質量％、溶液粘度５０．５Ｐａ・ｓのポリイミド前駆体溶液組成物を得た。【０１４５】
（１５−ｂ）フィラーを含有する分散溶液の製造
上記（１５−ａ）で得られたポリイミド前駆体溶液組成物を用いて、フィラーを含有する分散溶液を（３−ｂ）と同様に製造した（３質量％カーボン分散溶液）。【０１４６】
（１５−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液１６６．７ｇ及びＤＭＡｃ２４５．８ｇを加え、これにＢＡＰＰ５３．８８ｇ（０．１３１モル）と、ｓ−ＢＰＤＡ３８．６２ｇ（総量０．１４６モル）とを加え、５０℃で１０時間撹拌して、ポリイミド前駆体溶液組成物全量に対してカーボンブラック５質量％を含有するポリイミド前駆体溶液組成物を得た。このポリイミド前駆体溶液組成物の特性を表２に示した。【０１４７】
（１５−ｄ）フィラーを含有するポリイミド膜の製造方法
上記（１５−ｃ）で得られたポリイミド前駆体溶液組成物を用いて、（１−ｄ）と同様にポリイミド膜を形成した。このポリイミド膜の特性等について結果を表２に示した。【０１４８】
＜実施例１６＞
（１６−ａ）フィラーを含有する前のポリイミド前駆体溶液組成物の調製
上記（３−ａ）と同様に調製し、固形分濃度１７．９質量％、溶液粘度５０．５Ｐａ・ｓのポリイミド前駆体溶液組成物を得た。【０１４９】
（１６−ｂ）フィラーを含有する分散溶液の製造
上記（１６−ａ）で得られたポリイミド前駆体溶液組成物を用いて、フィラーを含有する分散溶液を（３−ｂ）と同様に製造した（３質量％カーボン分散液）。【０１５０】
（１６−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液１６６．７ｇ及びＤＭＡｃ２４５．８ｇを加え、これにＯＤＡ２４．９２ｇ（総量０．１４０モル）及びＭＢＡＡ１５．２７ｇ（０．０５３モル）と、ｓ−ＢＰＤＡ５２．３１ｇ（総量０．１９３モル）とを加え、５０℃で１０時間撹拌して、ポリイミド前駆体溶液組成物全量に対してカーボンブラック５質量％を含有するポリイミド前駆体溶液組成物を得た。このポリイミド前駆体溶液組成物の特性を表２に示した。【０１５１】
（１６−ｄ）フィラーを含有するポリイミド膜の製造方法
上記（１６−ｃ）で得られたポリイミド前駆体溶液組成物を用いて、（１−ｄ）と同様にポリイミド膜を形成した。このポリイミド膜の特性等について結果を表２に示した。【０１５２】
＜比較例１＞
（１’−ａ）フィラーを含有するポリイミド前駆体溶液組成物の製造方法
攪拌機、窒素ガス導入・排出管を備えた内容積５００ｍｌのガラス製の反応容器に、溶媒としてＮＭＰ４００ｇと、ケッチェンブラック（ライオン社製、ケッチェンブラックＥＣＰ−６００ＪＤ、揮発分０．７質量％）１０ｇとを加え、１時間撹拌後、ＯＤＡ４０．５０ｇ（０．２０２モル）と、ｓ−ＢＰＤＡ５９．５０ｇ（０．２０２モル）とを加え、５０℃で１０時間撹拌して、ポリイミド前駆体溶液組成物全量に対してカーボンブラックを１０質量％含有するポリイミド前駆体溶液組成物を得た。このカーボンブラックを１０質量％含有するポリイミド前駆体溶液組成物は、固形分濃度２０．３質量％、溶液粘度５０．５Ｐａ・ｓで、溶液安定性は×であった。【０１５３】
また、初期凝集物サイズは４０μｍ、１ヶ月後の凝集物サイズは８５μｍであり、再凝集が見られたが、１４日間静置後の分散安定性は○であった（表３参照）。【０１５４】
（１’−ｂ）フィラーを含有するポリイミド膜の製造方法
上記（１’−ａ）で得られたポリイミド前駆体溶液組成物を用いて、（１−ｄ）と同様にポリイミド膜を形成した。このポリイミド膜の特性等について結果を表３に示した。【０１５５】
＜比較例２＞
（２’−ａ）フィラーを含有するポリイミド前駆体溶液組成物の製造方法
フィラーとして、ケッチェンブラックではなくＡＭＣ（宇部興産社製）１０ｇを用いた以外は（１’−ａ）と同様にして、ポリイミド前駆体溶液組成物全量に対して炭素繊維を１０質量％含有するポリイミド前駆体溶液組成物を得た。このポリイミド前駆体溶液組成物の特性を表３に示した。【０１５６】
（２’−ｂ）フィラーを含有するポリイミド膜の製造方法
上記（２’−ａ）で得られたポリイミド前駆体溶液組成物を用いて、（１−ｄ）と同様にポリイミド膜を形成した。このポリイミド膜の特性等について結果を表３に示した。【０１５７】
＜比較例３＞
（３’−ａ）フィラーを含有するポリイミド前駆体溶液組成物の製造方法
フィラーとして、ケッチェンブラックではなく窒化ホウ素（電気化学工業社製、ＳＰ−２、平均粒径４μｍ）１０ｇを用いた以外は（１’−ａ）と同様にして、ポリイミド前駆体溶液組成物全量に対して窒化ホウ素を１０質量％含有するポリイミド前駆体溶液組成物を得た。このポリイミド前駆体溶液組成物の特性を表３に示した。【０１５８】
（３’−ｂ）フィラーを含有するポリイミド膜の製造方法
上記（３’−ａ）で得られたポリイミド前駆体溶液組成物を用いて、（１−ｄ）と同様にポリイミド膜を形成した。このポリイミド膜の特性等について結果を表３に示した。【０１５９】
＜比較例４＞
（４’−ａ）フィラーを含有する分散溶液の製造方法
ＮＭＰ７４５ｇに窒化ホウ素（電気化学工業社製、ＳＰ−２、平均粒径４μｍ）３０ｇ及びＰＶＰ（日本触媒社製、Ｋ−３０）３０ｇを添加し、ボールミル（ボール径２ｍｍ及び６ｍｍを併用）を用いて室温にて１６時間混合を行い、窒化ホウ素を含有する分散溶液を得た（３質量％窒化ホウ素分散液）。【０１６０】
（４’−ｂ）フィラーを含有するポリイミド前駆体溶液組成物の製造方法
攪拌機、窒素ガス導入・排出管を備えた内容積５００ｍｌのガラス製の反応容器に、上記３質量％窒化ホウ素分散液３３３．３ｇ及びＮＭＰ１５１．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対して窒化ホウ素を１０質量％含有するポリイミド前駆体溶液組成物を得た。このポリイミド前駆体溶液組成物の特性を表３に示した。【０１６１】
（４’−ｃ）フィラーを含有するポリイミド膜の製造方法
上記（４’−ｂ）で得られたポリイミド前駆体溶液組成物を用いて、（１−ｄ）と同様にポリイミド膜を形成した。このポリイミド膜の特性等について結果を表３に示した。【０１６２】
＜比較例５＞
（５’−ａ）フィラーを含有するポリイミド前駆体溶液組成物の製造方法
攪拌機、窒素ガス導入・排出管を備えた内容積５００ｍｌのガラス製の反応容器に、溶媒としてＮＭＰ４００ｇを加え、これにＯＤＡ４０．５０ｇ（０．２０２モル）と、ｓ−ＢＰＤＡ５９．５０ｇ（０．２０２モル）とを加え、５０℃で１０時間撹拌して、固形分濃度１８．５質量％、溶液粘度１９５．０Ｐａ・ｓのポリイミド前駆体溶液組成物を得た。このポリイミド前駆体溶液組成物にケッチェンブラック（ライオン社製、ケッチェンブラックＥＣＰ−６００ＪＤ、揮発分０．７質量％）５ｇを添加後、３本ロールで処理し、ポリイミド前駆体溶液組成物全量に対してカーボンブラックを５質量％含有するポリイミド前駆体溶液組成物を得た。このポリイミド前駆体溶液組成物の特性を表３に示した。【０１６３】
（５’−ｂ）フィラーを含有するポリイミド膜の製造方法
上記（５’−ａ）で得られたポリイミド前駆体溶液組成物を用いて、（１−ｄ）と同様にポリイミド膜を形成した。このポリイミド膜の特性等について結果を表３に示した。【０１６４】
＜比較例６＞
（６’−ａ）フィラーを含有するポリイミド前駆体溶液組成物の製造方法
攪拌機、窒素ガス導入・排出管を備えた内容積５００ｍｌのガラス製の反応容器に、溶媒としてＮＭＰ４００ｇを加え、これにＯＤＡ４０．５０ｇ（０．２０２モル）と、ｓ−ＢＰＤＡ５９．５０ｇ（０．２０２モル）とを加え、５０℃で１０時間撹拌して、固形分濃度１８．５質量％、溶液粘度２０７．５Ｐａ・ｓのポリイミド前駆体溶液組成物を得た。このポリイミド前駆体溶液組成物にＡＭＣ（宇部興産社製）５ｇを添加後、３本ロールで処理し、ポリイミド前駆体溶液組成物全量に対して炭素繊維５質量％を含有するポリイミド前駆体溶液組成物を得た。このポリイミド前駆体溶液組成物の特性を表３に示した。【０１６５】
（６’−ｂ）フィラーを含有するポリイミド膜の製造方法
上記（６’−ａ）で得られたポリイミド前駆体溶液組成物を用いて、（１−ｄ）と同様にポリイミド膜を形成した。このポリイミド膜の特性等について結果を表３に示した。【０１６６】
＜比較例７＞
（７’−ａ）フィラーを含有する分散溶液の製造方法
ＮＭＰ４００ｇにＡＭＣ（宇部興産社製）１０ｇ及びＯＤＡ（分子量：２００．２６）４０．５０ｇ（０．２０２モル）を添加し、ボールミル（ボール径２ｍｍ及び６ｍｍを併用）を用いて室温にて１６時間混合を行い、炭素繊維を含有する分散溶液を得た（２．２質量％炭素繊維分散液）。【０１６７】
（７’−ｂ）フィラーを含有するポリイミド前駆体溶液組成物の製造方法
攪拌機、窒素ガス導入・排出管を備えた内容積５００ｍｌのガラス製の反応容器に、上記で得られた２．２質量％炭素繊維分散液４５０．５ｇにｓ−ＢＰＤＡ５９．５０ｇ（０．２０２モル）を加え、５０℃で１０時間撹拌して、ポリイミド前駆体溶液組成物全量に対して炭素繊維１０質量％を含有するポリイミド前駆体溶液組成物を得た。このポリイミド前駆体溶液組成物の特性を表３に示した。【０１６８】
（７’−ｃ）フィラーを含有するポリイミド膜の製造方法
上記（７’−ｂ）で得られたポリイミド前駆体溶液組成物を用いて、（１−ｄ）と同様にポリイミド膜を形成した。このポリイミド膜の特性等について結果を表３に示した。【０１６９】
＜比較例８＞
（８’−ａ）フィラーを含有する分散溶液の製造方法
ＮＭＰ４００ｇにＡＭＣ（宇部興産社製）２２．７６ｇ及びラウリルジメチルアミンオキシド（花王社製、アンヒトール２０Ｎ、有効成分３５％）３２．５１ｇを添加し、ボールミル（ボール径２ｍｍ及び６ｍｍを併用）を用いて室温にて１６時間混合を行い、炭素繊維を含有する分散溶液を得た（５質量％炭素繊維分散液）。【０１７０】
（８’−ｂ）フィラーを含有するポリイミド前駆体溶液組成物の製造方法
攪拌機、窒素ガス導入・排出管を備えた内容積５００ｍｌのガラス製の反応容器に、上記５質量％炭素繊維分散液４００ｇにＯＤＡ４０．５０ｇ（０．２０２モル）と、ｓ−ＢＰＤＡ５９．５０ｇ（０．２０２モル）とを加え、５０℃で１０時間撹拌して、ポリイミド前駆体溶液組成物全量に対して炭素繊維１０質量％を含有するポリイミド前駆体溶液組成物を得た。このポリイミド前駆体溶液組成物の特性を表３に示した。【０１７１】
（８’−ｃ）フィラーを含有するポリイミド膜の製造方法
上記（８’−ｂ）で得られたポリイミド前駆体溶液組成物を用いて、（１−ｄ）と同様にポリイミド膜を形成した。このポリイミド膜の特性等について結果を表３に示した。【０１７２】
＜比較例９＞
（９’−ａ）フィラーを含有する前のポリイミド前駆体溶液組成物の調製
（３−ａ）と同様に調製し、固形分濃度１７．９質量％、溶液粘度５０．５Ｐａ・ｓのポリイミド前駆体溶液組成物を得た。【０１７３】
（９’−ｂ）フィラーを含有する分散溶液の製造方法
ＤＭＡｃ９３２．５ｇにケッチェンブラック（ライオン社製、ケッチェンブラックＥＣＰ−６００ＪＤ、揮発分０．７質量％）３０ｇ及び上記で得られたポリイミド前駆体溶液組成物３７．５ｇを添加し、ボールミル（ボール径２ｍｍ及び６ｍｍを併用）を用いて室温にて１６時間混合を行い、カーボンブラックを含有する分散溶液を得た（３質量％カーボン分散液）。【０１７４】
（９’−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ７９．２ｇを加え、これにＯＤＡ４０．２０ｇ（総量０．２０２モル）と、ｓ−ＢＰＤＡ５９．０５ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表３に示した。【０１７５】
（９’−ｄ）フィラーを含有するポリイミド膜の製造方法
上記（９’−ｃ）で得られたポリイミド前駆体溶液組成物を用いて、（１−ｄ）と同様にポリイミド膜を形成した。このポリイミド膜の特性等について結果を表３に示した。【０１７６】
＜比較例１０＞
（１０’−ａ）フィラーを含有する前のポリイミド前駆体溶液組成物の調製
（３−ａ）と同様に調製し、固形分濃度１７．９質量％、溶液粘度５０．５Ｐａ・ｓのポリイミド前駆体溶液組成物を得た。【０１７７】
（１０’−ｂ）フィラーを含有する分散溶液の製造方法
ＤＭＡｃ２２０ｇにケッチェンブラック（ライオン社製、ケッチェンブラックＥＣＰ−６００ＪＤ、揮発分０．７質量％）３０ｇ及び上記で得られたポリイミド前駆体溶液組成物７５０ｇを添加し、ボールミル（ボール径２ｍｍ及び６ｍｍを併用）を用いて室温にて１６時間混合を行い、カーボンブラックを含有する分散溶液を得た（３質量％カーボン分散液）。【０１７８】
（１０’−ｃ）フィラーを含有するポリイミド前駆体溶液組成物の製造方法
攪拌機、窒素ガス導入・排出管を備えた内容積５００ｍｌのガラス製の反応容器に、上記３質量％カーボン分散液３３３．３ｇ及びＤＭＡｃ１２６．７ｇを加え、これにＯＤＡ３４．４２ｇ（総量０．２０２モル）と、ｓ−ＢＰＤＡ５０．５８ｇ（総量０．２０２モル）とを加え、５０℃で１０時間撹拌して、ポリイミド前駆体溶液組成物全量に対してカーボンブラック１０質量％を含有するポリイミド前駆体溶液組成物を得た。このポリイミド前駆体溶液組成物の特性を表３に示した。【０１７９】
（１０’−ｄ）フィラーを含有するポリイミド膜の製造方法
上記（１０’−ｃ）で得られたポリイミド前駆体溶液組成物を用いて、（１−ｄ）と同様にポリイミド膜を形成した。このポリイミド膜の特性等について結果を表３に示した。【０１８０】
【表１】
2011001949.tif 000002
【０１８１】
【表２】
2011001949.tif 000003
【０１８２】
【表３】
2011001949.tif 000004
【０１８３】
以上の結果より、分散剤としてポリイミド前駆体溶液組成物を用いたフィラーを含有するポリイミド前駆体溶液組成物は溶液安定性が高く、さらに再凝集、沈降などが見られず良好な分散安定性を示した。また分散安定性が高いフィラーを含有するポリイミド前駆体溶液組成物から得られたフィラーを含有するポリイミド膜は良好な機械特性、電気特性などを示した。【０１８４】
分散剤を用いない、あるいは分散剤にアミノ化合物、界面活性剤などを用いたポリイミド前駆体溶液組成物は溶液安定性が悪く、さらに再凝集、沈降などが見られるなど分散安定性が非常に悪かった。また分散安定性が悪いフィラーを含有するポリイミド前駆体溶液組成物から得られたフィラーを含有するポリイミド膜は、機械特性に劣るという結果であった。
【産業上の利用可能性】
【０１８５】
本発明のフィラーを含有するポリイミド前駆体溶液組成物から製造されるポリイミドは、例えば、電子写真方式の複写機、プリンタやファクシミリ等の電子写真画像形成装置の定着ベルト、中間転写ベルト、リチウムイオン二次電池の結着剤、被覆剤、及び集電体等に使用することができる。
【符号の説明】
【０１８６】
１１  構造単位
１２  頭頂部
１３  胴部
２１  集合体
【図１】
2011001949.tif 000005
【国際調査報告】
2011001949.tif 000006
2011001949.tif 000007
2011001949.tif 000008
2011001949.tif 000009
2011001949.tif 000010
2011001949.tif 000011